(57)【要約】【課題】安価な抜き型で、破断縁の亀裂と経時的な亀裂を防止しながら能率よく正確な形状に加工し、さらに抜き型の寿命を長くする。【解決手段】カーボン繊維、ケプラー繊維、ＰＢＯ繊維、超強力ポリエチレン繊維、高強力ポリアリレート繊維のいずれかからなる高強度繊維を埋設して補強している繊維強化プラスチック板を切断する方法であって、繊維強化プラスチック板１０を線状に破断して所定の形状の破断プレート１１とする破断工程の後、破断プレート１１を研削工程で所定の形状とする。破断工程は、受け台１の裁断面２に載せた繊維強化プラスチック板１０の表面に抜き型３を押し付け、この抜き型で３繊維強化プラスチック板１０を破断して破断縁１１Ａに研削シロ１６のある破断プレート１１として打ち抜きする。研削工程は、破断工程で打ち抜き加工された破断プレート１１の研削シロ１６を研削して、破断プレート１１の切断縁１１Ｂを所定の形状に調整する。【選択図】図１０
2014168821.tif 000002
【特許請求の範囲】
【請求項１】
硬化したプラスチックに、カーボン繊維、ケプラー繊維、ＰＢＯ繊維、超強力ポリエチレン繊維、高強力ポリアリレート繊維のいずれかからなる高強度繊維(15)を埋設してなる繊維強化プラスチック板の切断方法であって、
前記繊維強化プラスチック板(10)を受け台(1)の裁断面(2)に載せて、裁断面(2)に配置している繊維強化プラスチック板(10)の表面に、繊維強化プラスチック板(10)を線状に破断して打ち抜きする刃先(4)の抜き型(3)を押し付けて、この抜き型(3)でもって、前記繊維強化プラスチック板(10)を破断して破断縁(11A)に研削シロ(16)を設けてなる破断プレート(11)として打ち抜きする破断工程と、
前記破断工程で打ち抜き加工された破断プレート(11)の研削シロ(16)を研削して、破断プレート(11)の切断縁(11B)を所定の形状に加工する研削工程とからなる繊維強化プラスチック板の切断方法。
【請求項２】
前記研削シロ(16)の幅を１ｍｍ以上であって２０ｍｍ以下とする請求項１に記載される繊維強化プラスチック板の切断方法。
【請求項３】
前記研削工程において、研磨シートを使用して前記研削シロ(16)を研削する請求項１又は２に記載される繊維強化プラスチック板の切断方法。
【請求項４】
前記研削工程において、研磨砥石を使用して前記研削シロ(16)を研削する請求項１又は２に記載される繊維強化プラスチック板の切断方法。
【請求項５】
前記破断工程において、前記繊維強化プラスチック板(10)を、外周縁に研削シロ(16)のある破断プレート(11)として加工し、
前記研削工程において破断プレート(11)の外周の研削シロ(16)を研削する請求項１ないし４のいずれかに記載される繊維強化プラスチック板の切断方法。
【請求項６】
前記破断工程において、前記繊維強化プラスチック板(10)を、内周縁に研削シロ(16)を残して所定の内形に切断し、
前記研削工程において破断された破断プレート(11)の内周に設けている研削シロ(16)を研削する請求項１ないし５のいずれかに記載される繊維強化プラスチック板の切断方法。
【請求項７】
前記破断工程において、抜き型(3)に、炭素の含有量を０．４５％〜１．４％とする板状の炭素鋼を所定の形状に折曲又は湾曲加工して、刃先(4)のＨＲＣ硬度を６２以上とする状態に焼き入れし、かつ、刃先(4)の長手方向に直交する横断面形状の刃先傾斜角（α）を２５度よりも大きくて６０度よりも小さくしてなる抜き型(3)を使用し、
前記抜き型(3)を往復運動させて、受け台(1)の裁断面(2)に配置している繊維強化プラスチック板(10)を受け台(1)と前記抜き型(3)で挟んで打ち抜きして切断する請求項１に記載される繊維強化プラスチック板の切断方法。
【請求項８】
前記破断工程において、刃先(4)に向かって刃先傾斜角（α）を次第に大きくするようにしてなる抜き型(3)を使用する請求項７に記載される繊維強化プラスチック板の切断方法。
【請求項９】
前記破断工程において、刃先傾斜角（α）が３０度よりも大きい抜き型(3)を使用する請求項７に記載される繊維強化プラスチック板の切断方法。
【請求項１０】
前記破断工程において、刃先(4)のＨＲＣ硬度を６４以上とする抜き型(3)を使用する請求項７ないし９のいずれかに記載される繊維強化プラスチック板の切断方法。
【請求項１１】
前記破断工程において、片刃の抜き型(3)を使用する請求項７ないし１０のいずれかに記載される繊維強化プラスチック板の切断方法。
【請求項１２】
前記破断工程において、抜き型(3)の刃先(4)と受け台(1)の裁断面(2)とを三次元に位置する立体曲面に沿う形状として、立体曲面に成形している繊維強化プラスチック板(10)を加工する請求項７ないし１１のいずれかに記載される繊維強化プラスチック板の切断方法。
【請求項１３】
前記繊維強化プラスチック板(10)のプラスチックをエポキシ樹脂とする請求項１ないし１２のいずれかに記載される繊維強化プラスチック板の切断方法。
【請求項１４】
前記破断工程において、厚さが１ｍｍよりも厚く１０ｍｍよりも薄い抜き型(3)を使用する請求項１ないし１３のいずれかに記載される繊維強化プラスチック板の切断方法。
【発明の詳細な説明】
【技術分野】
【０００１】
本発明は、高強度繊維をプラスチックに埋設して補強している繊維強化プラスチック板を所定の形状に切断する切断方法に関する。とくに、本発明は、ガラス繊維のように従来の刃物で切断できる繊維で補強した繊維強化プラスチック板を切断する方法に係るものではなく、刃物による切断が極めて難しいとされている、カーボン繊維とケプラー繊維とＰＢＯ繊維と超強力ポリエチレン繊維と高強力ポリアリレート繊維のいずれかからなる高強度繊維を埋設して補強している繊維強化プラスチック板を切断する方法に関する。
【背景技術】
【０００２】
高強度繊維であるカーボン繊維を硬化したプラスチックに埋設しているカーボン繊維強化プラスチック板は、極めて強靭なカーボン繊維で補強されるので、強度の要求される用途、例えば航空宇宙用や特殊車両などに使用される。この繊維強化プラスチック板の裁断装置として、レーザービームを照射する装置が開発されている。（特許文献１及び２参照）
【０００３】
これ等の公報に記載されるレーザービームの裁断装置は、繊維強化プラスチック板の裁断に極めて大きなエネルギーを消費すると共に、能率良く短時間に裁断できない。また、繊維強化プラスチック板の裁断装置として、ウォータージェットで裁断する装置も開発されているが、この裁断装置も消費エネルギーが大きく、また能率よく速やかに裁断できない。また、レーザービームやウォータージェットの裁断装置は、設備コストとランニングコストの両方が相当に高くなる欠点もある。
【０００４】
ところで、航空宇宙材料として使用される高強度繊維材料等を切断する装置は開発されている（特許文献３参照）。この裁断装置は、特殊な切断用カッターを使用して高強度繊維材料を切断する。この切断用カッターは、シャンク本体の先端に刃先部を接合している。刃先部は、厚さを先端へ向かうに従って漸次小さくしている。また、刃先部を、切刃を構成する超高硬度部と、切刃とシャンク本体とをつなぐ超硬合金部とを接合して一体に焼結成形させた複合体で形成して、刃先部の先端を、超高硬度部で形成している。超高硬度部と超硬合金部とからなる複合体は、ダイヤモンド等の高硬度粒子と結合材料として使用されるＴｉＮ、ＴｉＣ等の粒子とを混合し、これらを超高圧においてプレス成形し、また高温度において焼結することにより成形されたペレット状の超高硬度部と、タングステンカーバイト等により成形されたペレット状の超硬合金部とを、一体に焼結成形して所定形状に加工したものである。
【先行技術文献】
【特許文献】
【０００５】
【特許文献１】特開２０１０−２４７２０６号公報
【特許文献２】特開２０１１−５６５８３号公報
【特許文献３】特開平４−６９１８７号公報
【発明の概要】
【発明が解決しようとする課題】
【０００６】
特許文献３に記載される装置は、特殊な切断用カッターで高強度繊維材料を裁断するので、レーザービームやウォータージェットに比較して能率よく裁断できる。しかしながら、この裁断装置は、切断用カッターを往復運動させながら前進させて高強度繊維材料を切断するので、一回の往復運動で繊維強化プラスチック板を所定の形状に裁断できない。このため、能率よく短時間で特定の外形に切断できず、切断コストが高くなる欠点がある。また、部分的に切断する工程を繰り返して所定の形状に切断するので、切断するときに局部的に過大な力が作用して、切断縁に沿って無数の亀裂が発生しやすい欠点がある。切断縁の亀裂は、外周縁に沿って枠や被覆カバーなどを設けて外部に露出しない状態にできる。しかしながら、切断縁に亀裂があると、使用状態で経時的に亀裂が次第に内側に進行して枠やカバーから外部に露出する弊害がある。さらに、切断用カッターの切断縁に、見た目には判らない亀裂が内在することがある。この状態にあると、内在する亀裂が経時的に進行して外部に露出する弊害が発生する。この亀裂は製造工程での発見が難しく、その後に発生する亀裂によって部品の品質を著しく低下させる欠点がある。さらに、以上の切断用カッターは、刃先の超高硬度部を超硬合金部でシャンク本体に接合して一体に焼結成形させた複合体とするので、切断用カッターを複雑に湾曲する形状には加工できず、複雑な外形や内形には切断できない。また、この切断用カッターは、構造が複雑なために極めて高価になる欠点もある。
【０００７】
本発明は、さらに以上の欠点を解決することを目的に開発されたものである。本発明の重要な目的は、極めて安価な抜き型を使用しながら、高強度繊維で補強してなる繊維強化プラスチック板を一回の往復運動で所定の外形に打ち抜き加工して、極めて能率よく正確な外形に切断できる繊維強化プラスチック板の切断方法を提供することにある。
また、本発明の他の大切な目的は、抜き型の製造コストを低減しながらその寿命を長くでき、さらに打ち抜き加工のコストをも低減することで、切断するのが極めて難しかった繊維強化プラスチック板を極めて低コストに能率よく速やかに正確な形状に加工できる切断方法を提供することにある。
また、本発明の他の大切な目的は、正確な形状に加工される状態で切断縁には亀裂がなく、さらに経時的に亀裂が発生する欠点も有効に防止して、極めて能率よく正確な形状に加工できる繊維強化プラスチック板の切断方法を提供することにある。
【課題を解決するための手段及び発明の効果】
【０００８】
本発明は、硬化したプラスチックに、カーボン繊維、ケプラー繊維、ＰＢＯ繊維、超強力ポリエチレン繊維、高強力ポリアリレート繊維のいずれかからなる高強度繊維１５を埋設して補強している繊維強化プラスチック板を切断する方法であって、繊維強化プラスチック板１０を線状に破断して所定の形状の破断プレート１１とする破断工程の後、この破断プレート１１を研削工程で所定の形状とする。破断工程は、繊維強化プラスチック板１０を受け台１の裁断面２に載せて、裁断面２に配置している繊維強化プラスチック板１０の表面に、繊維強化プラスチック板１０を破断して打ち抜きする刃先４の抜き型３を押し付け、この抜き型３で繊維強化プラスチック板１０を破断して破断縁１１Ａに研削シロ１６のある破断プレート１１として打ち抜きする。研削工程は、破断工程で打ち抜き加工された破断プレート１１の研削シロ１６を研削して、破断プレート１１の切断縁１１Ｂを所定の形状に調整する。
【０００９】
以上の繊維強化プラスチック板の切断方法は、極めて安価な抜き型を使用しながら、切断加工の極めて難しい繊維強化プラスチック板を、一回の往復運動で所定の外形に打ち抜き加工して、極めて能率よく正確な外形に切断できる。また、以上の切断方法は、抜き型の製造コストを安価としながらその寿命を長くでき、さらに、打ち抜き加工のコストをも低減して、繊維強化プラスチック板を極めて低コストに能率よく速やかに正確な形状に加工できる。以上の方法は、これまでは、刃物による切断が極めて難しいとされて、現実にはウォータージェットなど極めて加工コストの高い非能率的な方法で切断していた高強度繊維で補強している繊維強化プラスチック板を、極めて能率よく加工コストを著しく低減しながら、所定の形状に加工できる。
【００１０】
さらに、以上の切断方法の特筆すべき特徴は、安価に能率よく加工しながら、切断縁の亀裂を防止でき、さらに、使用状態において、経時的に発生する亀裂をも確実に阻止できるという、従来の切断方法では到底に想像もできない、高強度繊維で補強している繊維強化プラスチック板の切断方法として正に理想的な特徴を実現する。
【００１１】
以上の切断方法は、破断工程と研削工程とで繊維強化プラスチック板を正確な形状に加工するが、破断工程においては、料理に使用する包丁のように先鋭な刃先で切って所定の形状に加工するのではない。破断工程は、繊維強化プラスチック板を抜き型の刃先で線状に破砕し、すなわち線状に破断して所定の形状の破断プレートに加工する。繊維強化プラスチック板を破断して所定の形状とする抜き型は、製造コストを低減しながら寿命を長くして、正確な形状に加工できる。それは、抜き型が、高強度繊維で補強している繊維強化プラスチック板を斧で割るように破断して、所定の形状の破断プレートに加工するからである。また、この状態で繊維強化プラスチック板を所定の形状の破断プレートに加工する方法は、抜き型を繊維強化プラスチック板に押し付けて所定の形状に加工できるので、極めて能率よく正確な形状に加工できる。
【００１２】
破断工程で所定の形状に加工された破断プレートは、破断縁に沿って無数の亀裂ができる。破断工程において、繊維強化プラスチック板は、破断縁に研削シロを設けている破断プレートに加工される。研削シロには無数の亀裂がある。いいかえると、亀裂が発生する領域を研削シロとして残すように、破断工程においては、繊維強化プラスチック板を加工する。破断工程は、繊維強化プラスチック板を線状に破断して破断プレートに加工するので、破断されるときに、破断縁に局部的に極めて大きな応力が作用して歪みが残存し、また、目に見えない亀裂が内在する。破断工程は、局部的な応力歪みや内在する亀裂を含む領域を研削シロとして残す破断プレートとして繊維強化プラスチック板を破断する。したがって、破断工程で加工された破断プレートは、破断縁の研削シロに亀裂があり、また、目には見えない亀裂が内在し、さらに、局部的な応力歪みが残存している。破断プレートは、研削工程において研削シロが研削で除去され、研削シロの亀裂や応力歪みを完全に除去して製品となる。したがって、研削工程で研削シロの研削された破断プレートは、切断縁を綺麗な状態とする製品となり、切断縁に亀裂や応力歪みのない製品となる。
【００１３】
本発明の繊維強化プラスチック板の切断方法は、研削シロ１６の幅を１ｍｍ以上であって２０ｍｍ以下とすることができる。
この切断方法は、繊維強化プラスチック板の厚さや材質で研削シロの幅を最適値に設定して、製品の切断縁を亀裂のない綺麗な状態に加工できる。
【００１４】
本発明の繊維強化プラスチック板の切断方法は、研削工程において、研磨シートを使用して破断プレート１１の研削シロ１６を研削することができる。
この方法は、研磨シートで能率よく破断プレートを研削して、切断縁に亀裂のない製品に加工できる。
【００１５】
本発明の繊維強化プラスチック板の切断方法は、研削工程において、研磨砥石を使用して破断プレート１１の研削シロ１６を研削することができる。
この方法は研磨砥石で能率よく破断プレートを研削できる。
【００１６】
本発明の繊維強化プラスチック板の切断方法は、破断工程において、繊維強化プラスチック板１０を、外周縁に研削シロ１６のある破断プレート１１として加工して、研削工程で破断プレート１１の外周の研削シロ１６を研削して製品とすることができる。
この切断方法は、外形を特定の形状とする製品を能率よく生産できる。
【００１７】
本発明の繊維強化プラスチック板の切断方法は、破断工程において、繊維強化プラスチック板１０を、内周縁に研削シロ１６のある破断プレート１１として加工して、研削工程において破断プレート１１の内周の研削シロ１６を研削して製品とすることができる。
この切断方法は、内形を特定の形状とする製品を能率よく生産できる。
【００１８】
本発明の繊維強化プラスチック板の切断方法は、破断工程において、炭素の含有量を０．４５％以上であって１．４％以下とする板状の炭素鋼を所定の形状に折曲又は湾曲加工して、刃先４のＨＲＣ硬度を６２以上とする状態に焼き入れし、かつ、刃先４の長手方向に直交する横断面形状の刃先傾斜角（α）を２５度よりも大きくして６０度よりも小さくしなる抜き型３を使用し、抜き型３を往復運動させて、受け台１の裁断面２に配置している繊維強化プラスチック板１０を受け台１と抜き型３で挟んで打ち抜きして破断プレート１１を加工することができる。
ただし、本明細書において、「刃先傾斜角（α）」は、刃先部の対向する両面がなす角度を意味するものとする。
【００１９】
以上の繊維強化プラスチック板の切断方法は、極めて安価な抜き型で繊維強化プラスチック板を破断プレートに加工できる特徴がある。それは、破断工程に使用する抜き型を、炭素の含有量を０．４５％〜１．４％とする板状の炭素鋼を使用して、種々の外形の破断プレートの破断縁に沿う形状に折曲又は湾曲すると共に、刃先の長手方向に直交する横断面形状の刃先角度が２５度よりも大きく６０度よりも小さくなるように加工して、刃先のＨＲＣ硬度を６２以上とするように焼き入れして製作されるので、極めて安価な材料を使用して、種々の破断プレートの破断縁に沿う形状に加工できるからである。
【００２０】
以上の切断方法は、独特の抜き型を使用することで、厚さを２ｍｍとするカーボン繊維強化プラスチック板、ケプラー繊維強化プラスチック板、ＰＢＯ繊維強化プラスチック板、超強力ポリエチレン繊維強化プラスチック板、高強力ポリアリレート繊維強化プラスチック板を２００枚〜３００枚も打ち抜き加工しても、刃先の損傷がなく、さらに打ち抜き加工が可能な状態となる。
【００２１】
本発明の繊維強化プラスチック板の切断方法は、破断工程において、刃先４に向かって刃先傾斜角（α）を次第に大きくする形状の抜き型３を使用することができる。
この切断方法は、抜き型の刃先の刃先傾斜角（α）が大きくなって切れ込みが良く、刃先が繊維強化プラスチック板に挿入されるにしたがって、刃先傾斜角（α）が次第に小さくなってスムーズに割れ目に挿入される。このため、繊維強化プラスチック板をより効果的に破断できる特徴が実現される。
【００２２】
本発明の繊維強化プラスチック板の切断方法は、破断工程において、刃先傾斜角（α）が３０度よりも大きい抜き型３を使用することができる。
【００２３】
本発明の繊維強化プラスチック板の切断方法は、破断工程において、刃先４のＨＲＣ硬度を６４以上とする抜き型３を使用することができる。
この切断方法は、抜き型の刃先のＨＲＣ硬度を６４以上とするので、刃先の硬度がより高くて長寿命にできる。
【００２４】
さらに、本発明の繊維強化プラスチック板の切断方法は、破断工程において、片刃の抜き型３を使用することができる。
この切断方法は、一方の刃面を垂直面として他方を傾斜面とするので、垂直面側の切断縁を綺麗に打ち抜きして破断できる。
【００２５】
本発明の繊維強化プラスチック板の切断方法は、破断工程において、抜き型３の刃先４と受け台１の裁断面２とを三次元に位置する立体曲面に沿う形状として、立体曲面に成形している繊維強化プラスチック板１０を加工することができる。
この切断方法は、抜き型の刃先と受け台の裁断面とを立体曲面としているので、立体曲面に成形している繊維強化プラスチック板を、裁断縁を立体曲面とする破断プレートとして綺麗に能率よく打ち抜き加工できる。
【００２６】
本発明の繊維強化プラスチック板の切断方法は、繊維強化プラスチック板１０のプラスチックをエポキシ樹脂とすることができる。
以上の切断方法は、高強度繊維を埋設するプラスチックを硬化したエポキシ樹脂とする繊維強化プラスチック板を能率よく打ち抜き加工して所定の形状の破断プレートに加工できる。
【００２７】
本発明の繊維強化プラスチック板の切断方法は、抜き型３の厚さを、１ｍｍよりも厚くて、１０ｍｍよりも薄い板状炭素鋼とすることができる。
【図面の簡単な説明】
【００２８】
【図１】本発明の一実施例にかかる繊維強化プラスチック板の切断方法に使用する打ち抜き装置の概略斜視図である。
【図２】図１に示す打ち抜き装置の抜き型を示す一部拡大垂直断面図である。
【図３】本発明の他の実施例にかかる繊維強化プラスチック板の切断方法に使用する打ち抜き装置の概略斜視図である。
【図４】図３に示す打ち抜き装置の抜き型を示す一部拡大垂直断面図である。
【図５】本発明の他の実施例にかかる繊維強化プラスチック板の切断方法に使用する打ち抜き装置の垂直断面図である。
【図６】抜き型が繊維強化プラスチック板を破断する状態を示す拡大断面図である。
【図７】抜き型の他の一例を示す垂直断面図である。
【図８】抜き型の一例を示す拡大断面図である。
【図９】抜き型の他の一例を示す拡大断面図である。
【図１０】図１ないし図４に示す打ち抜き装置で加工された破断プレートの一例を示す平面図である。
【図１１】従来の抜き型の一例を示す横断面図である。
【発明を実施するための形態】
【００２９】
以下、本発明の実施例を図面に基づいて説明する。ただし、以下に示す実施例は、本発明の技術思想を具体化するための繊維強化プラスチック板の切断方法を例示するものであって、本発明は切断方法を以下の方法に特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００３０】
本発明の繊維強化プラスチック板の切断方法は、硬化したプラスチックに、カーボン繊維、ケプラー繊維、ＰＢＯ繊維、超強力ポリエチレン繊維、及び高強力ポリアリレート繊維のいずれかからなる高強度繊維を埋設してなる繊維強化プラスチック板を切断する方法である。本発明の切断方法は、カーボン繊維強化プラスチック板、ケプラー繊維強化プラスチック板、ＰＢＯ繊維強化プラスチック板、超強力ポリエチレン繊維強化プラスチック板、及び高強力ポリアリレート繊維強化プラスチック板の何れかを抜き型で打ち抜き加工して破断して破断プレートとし、この破断プレートの破断縁を研削して正確な形状の製品とする。本発明の切断方法は、カーボン繊維、ケプラー繊維、ＰＢＯ繊維、超強力ポリエチレン繊維、及び高強力ポリアリレート繊維の何れかを、単独あるいは複数で、エポキシ樹脂やフェノール樹脂などの硬化したプラスチックに埋設している繊維強化プラスチック板を切断することができる。本発明の切断方法は、プラスチックが未硬化状態にあって、プラスチックを硬化して繊維強化プラスチック板となる繊維強化プラスチック板のプリプレグを裁断する装置ではなく、複数のプリプレグを積層して、プラスチックを硬化させてなる繊維強化プラスチック板を切断する方法である。
【００３１】
高強度繊維を埋設している繊維強化プラスチック板は、打ち抜き装置でもって所定の形状の破断プレートに加工される。破断プレートは、破断縁を研削して正確な外形の製品に加工される。図１ないし図５は、高強度繊維の繊維強化プラスチック板を破断して、所定の形状の破断プレートとする打ち抜き装置を示している。
【００３２】
これらの図の打ち抜き装置は、繊維強化プラスチック板１０を載せて抜き型３で裁断する裁断面２を上面に有する受け台１と、この受け台１の裁断面２に向かって移動して、裁断面２に配置している繊維強化プラスチック板１０を、破断プレート１１の裁断縁１１Ａに沿って所定の長さの非直線状に打ち抜きする刃先４を有する抜き型３と、この抜き型３を往復運動させる刃物駆動機構５とを備える。
【００３３】
受け台１は金属プレートで、図１ないし図４の装置は裁断面２を平面状としている。図５の受け台１は、裁断面２を三次元の立体曲面としている。受け台は、樹脂、ゴムプレートとすることもできる。裁断面２は、繊維強化プラスチック板１０を破断して得られる破断プレート１１の破断縁１１Ａ、すなわち破断縁１１Ａに沿う形状とされる。したがって、破断される破断縁１１Ａを平面状とする破断プレート１１を打ち抜き加工する受け台１は、裁断面２を平面状とし、破断される破断縁を三次元の立体曲面とする破断プレートを打ち抜き加工する受け台１は、裁断面を破断プレート１１の破断縁１１Ａに沿う立体曲面としている。
【００３４】
図１ないし図５の受け台１は、裁断面２に弾性シート１Ａを積層している。弾性シート１Ａは厚さを１ｍｍ〜１０ｍｍとするゴム状弾性体をシート状としたものである。上面に弾性シート１Ａを積層している受け台１は、抜き型３で繊維強化プラスチック板１０を打ち抜き加工する状態で、抜き型３の刃先４を弾性シート１Ａに密着させ、あるいは抜き型３の刃先４を弾性シート１Ａに挿入させて、繊維強化プラスチック板１０から打ち抜き加工される破断プレート１１の破断縁１１Ａを確実に綺麗に破断できる。弾性シート１Ａを上面に積層している受け台１は、破断縁１１Ａを立体曲面とする破断プレートを、その破断縁１１Ａで綺麗に破断できる。ただし、破断縁１１Ａを平面状とする破断プレート１１も、裁断面２を平面状としてその上に弾性シート１Ａを積層して、綺麗に破断縁１１Ａを破断できる。ただし、受け台は、必ずしも上面に弾性シートを配置する必要はなく、受け台の裁断面に抜き型を接近ないし接触させて、繊維強化プラスチック板を打ち抜き加工して破断することもできる。
【００３５】
抜き型３は、炭素の含有量を０．４５％〜１．４％とする板状の炭素鋼で製作される。抜き型は、好ましくは厚さを２ｍｍないし５ｍｍとする板状炭素鋼で製作する。ただし、抜き型は、その厚さを１ｍｍよりも厚くて１０ｍｍより薄い板状炭素鋼とすることもできる。抜き型は、薄すぎると打ち抜き加工の衝撃で破損しやすく、厚すぎると破断されて抜き型の内側に挿入される破断物をスムーズに抜き取りできなくなる。
【００３６】
抜き型は、板状炭素鋼を焼き入れする前工程で折曲し、あるいは湾曲して、破断される破断プレート１１の破断縁１１Ａに沿う形状に加工している。抜き型３に最適な炭素鋼は炭素の含有量を０．５％〜０．７％とする。ただ、炭素の含有量を前述の範囲とするものも使用できる。抜き型３の炭素鋼は、炭素の含有量を多くして硬くできる。ただ、炭素の含有量が多くなると脆くなるので、硬さと脆さとを考慮して前述の範囲で最適な値とする。
【００３７】
刃先４を破断プレート１１の破断縁１１Ａに沿う形状に加工している抜き型３は、刃先４を閉ループとして、閉ループの刃先４で繊維強化プラスチック板１０を打ち抜き加工して破断プレート１１を分離する。板状炭素鋼を閉ループに加工している板状の炭素鋼は、先端縁を研磨して刃先４を設ける。抜き型３は、板状炭素鋼の片面を傾斜するように研磨して刃先４を設けた後、焼き入れして硬化させる。図２と図４の抜き型３は、刃先４の長手方向に直交する横断面形状における先端の角度、すなわち刃先傾斜角（α）を約４０度とするように板状炭素鋼を研磨している。板状炭素鋼はヤスリや砥石で研磨して刃先４を設けることができる。
【００３８】
抜き型３は、刃先傾斜角（α）が大きくても小さくても、繊維強化プラスチック板の破断能力は低下する。したがって、抜き型３の刃先傾斜角（α）は、２５度よりも大きく、好ましくは３０度よりも大きくする。さらに、抜き型の刃先傾斜角（α）は、６０度よりも小さくする。
【００３９】
破断工程において、抜き型で繊維強化プラスチック板を破断して破断プレートに加工する状態を図６の断面図に示している。この図に示すように、抜き型３は、刃先４を繊維強化プラスチック板１０の表面に押し付けて、図６（１）で示すように、先端の刃先４で繊維強化プラスチック板１０の表面をわずかに切断して割れ目１４を作る。さらに、抜き型３の刃先４が繊維強化プラスチック板１０を深く破断すると、図６（２）で示すように、図において刃先４よりも上部に位置するくさび部３Ａが割れ目１４に挿入されて、割れ目１４を拡開する。くさび部３Ａが割れ目１４を拡開する状態で、硬化したプラスチックに埋設している高強度繊維１５は、割れ目１４の両側のプラスチックに強く引っ張られて切断されやすくなる。この状態で抜き型３の刃先４がさらに割れ目１４に深く挿入されて、切れやすくなった高強度繊維１５を切断する。抜き型３の刃先４はさらに、割れ目１４に深く挿入されて、繊維強化プラスチック板１０を完全に破断する。
【００４０】
図６の抜き型３は、刃先４に向かって刃先傾斜角（α）が次第に大きくなる形状としている。この抜き型３は、刃先４の刃先傾斜角（α）を大きくして刃先の損傷を防止でき、また、くさび部３Ａの刃先傾斜角（α）を小さくして、繊維強化プラスチック板１０の表面にできる割れ目１４にくさび部３Ａをスムーズに挿入して、繊維強化プラスチック板１０をより効率よく破断できる。
【００４１】
打ち抜き装置に使用する抜き型３は、刃先傾斜角（α）を、従来の抜き型３に比較して極めて大きくしている。図１１の断面図は、従来の抜き型９３の横断面図を示している。この図に示すように、従来の抜き型９３は、刃先傾斜角（α）が相当に小さく、先鋭な刃先９４で被破断シート９０などを確実に切断する形状としている。
【００４２】
抜き型は、焼き入れした板状炭素鋼を独特の硬度に焼き入れして、刃先傾斜角（α）を従来の抜き型とに比較して著しく大きくしている。この抜き型は、従来の抜き型のように、破断プレートを先鋭な刃先のみで破断するのではない。独特の硬度で特定の刃先傾斜角（α）の抜き型３は、硬すぎて刃物による破断が難しいとされている繊維強化プラスチック板１０を効率よく破断して刃先４の損傷がない。図６に示すように、くさび部３Ａを繊維強化プラスチック板１０の割れ目１４に挿入して、高強度繊維１５を引っ張り状態の切れやすい状態で破断するからである。
【００４３】
図２と図４の抜き型３は、刃先４を片刃としている。片刃の抜き型３は、刃先４の片面を垂直面４Ａとするので、垂直面４Ａを破断プレート１１の破断縁１１Ａとして、破断プレート１１の破断縁１１Ａを亀裂の少ない状態で破断できる。繊維強化プラスチック板１０は、抜き型３で打ち抜き加工されて、製品となる破断プレート１１と、廃棄される廃棄部１３とに分離される。図２の抜き型３は、繊維強化プラスチック板１０を所定の外形の破断プレート１１として打ち抜き加工する。この抜き型３は、外周面を傾斜面４Ｂとする片刃で、所定の外形の破断プレート１１として打ち抜かれる部分を製品とし、破断プレート１１の外側を廃棄部１３として、破断プレート１１の破断縁１１Ａを廃棄部１３よりも亀裂を少なくして破断できる。破断縁１１Ａが抜き型３の垂直面４Ａで破断されるからである。図４の抜き型３は、繊維強化プラスチック板１０を打ち抜き加工して、抜き型３の外側を製品に加工する破断プレート１１とする。すなわち、製品に貫通孔１２などを加工する。この抜き型３は、内側を傾斜面４Ｂとする片刃で、抜き型３の内側に打ち抜かれる部分を廃棄部１３、抜き型３の外側に分離される部分を破断プレート１１として、破断プレート１１内周の破断縁１１Ａを綺麗に破断できる。
【００４４】
さらに、抜き型３は、図７に示すように、刃先４を、両面を傾斜面４Ｂとする両刃とすることもできる。
【００４５】
図２と図４の抜き型３は、繊維強化プラスチック板１０を平面状に破断している。抜き型３は、図５に示すように、立体曲面状に成形している繊維強化プラスチック板１０を、刃先４を立体曲面に沿う三次元とする構造として、破断プレート１１の破断縁１１Ａを立体曲面に打ち抜き加工して破断することもできる。この抜き型３は刃先４を立体曲面とし、受け台１の裁断面２も抜き型３の刃先４に沿う立体曲面としている。
【００４６】
さらに、抜き型３は、図８の拡大断面図に示すように、刃先４に向かって刃先傾斜角（α）を次第に大きくしている。刃先４に向かって刃先傾斜角（α）を大きくするのは、刃先４でもって硬くて強靭な繊維強化プラスチック板１０を効率よく破断しながら、刃先４の損傷を防止するためである。この抜き型３は、刃先傾斜角（α）の大きい刃先４を繊維強化プラスチック板１０の表面に最初に接触させて破断を開始し、破断が開始された後は、刃先傾斜角（α）が次第に小さくなる部分で破断プレート１１と廃棄部１３とを切り離すようにして破断する。図８の拡大断面図に示す抜き型３は、片刃の傾斜面４Ｂを湾曲するように研磨して、刃先４に向かって刃先傾斜角（α）を次第に大きくしている。抜き型３は、図９の拡大断面図に示すように、刃先４に向かって段階的に刃先傾斜角（α）が大きくなるように研磨することもできる。
【００４７】
板状炭素鋼は、先端縁を研磨して刃先４を設けた状態で、刃先４のＨＲＣ硬度を６２以上、好ましくは約６５とするように焼き入れする。刃先４の硬度は硬くして寿命を長くできるが、硬すぎると脆くなって打ち抜き加工時に損傷しやすくなる。したがって、抜き型３は、刃先４のＨＲＣ硬度が６２よりも高く、好ましくは６４よりも高く、かつ７２よりも低く、好ましくは６６より低くなるように焼き入れする。焼き入れ後の刃先４の硬度は、炭素の含有量と焼き入れ温度でコントロールする。焼き入れの温度を高くして刃先４の硬度を高くでき、温度を低くして硬度を低くできる。たとえば、炭素鋼は、炭素の含有量を０．６％とし、焼き入れ温度を７８０℃〜９５０℃として、ＨＲＣ硬度を前述の６２〜７２の範囲とする。焼き入れ後のＨＲＣ硬度を６５とする抜き型３は、炭素の含有量を０．６％、焼き入れ温度を８５０℃として、この硬度とすることができる。
【００４８】
刃物駆動機構５は、図１ないし図５に示すように、抜き型３を上下に往復運動させて、受け台１の裁断面２に載せている繊維強化プラスチック板１０を抜き型３で打ち抜き加工して破断する。刃物駆動機構５は、抜き型３を固定する上下台６と、この上下台６を上下に往復運動させるシリンダ７とを備えている。抜き型３は上下台６の下面に固定され、上下台６をシリンダ７で上下に往復運動されて、受け台１に載せている繊維強化プラスチック板１０を打ち抜き加工する。すなわち、抜き型３を刃物駆動機構５で往復運動させて、受け台１の裁断面２に配置している繊維強化プラスチック板１０を受け台１と抜き型３で挟んで、破断プレート１１の破断縁１１Ａに沿って打ち抜きして破断する。
【００４９】
以上の破断工程で得られる破断プレート１１の一例を図１０に示す。この図に示す破断プレート１１は、平面状の繊維強化プラスチック板１０を、図１と図２に示す打ち抜き装置を使用して、外周縁に沿って抜き型３で破断した後、図３と図４に示す打ち抜き装置を使用して、貫通孔１２の内周縁に沿って抜き型３で破断して所定の形状に加工している。このように、破断プレート１１は、複数回の破断工程を経て、複雑な形状に加工することができる。ただ、打ち抜き装置は、図示しないが、複数の抜き型を組み合わせた構造とすることもできる。この打ち抜き装置は、１回の破断工程で破断プレートを所定の形状に加工できる。
【００５０】
破断工程で得られる破断プレート１１は、図１０に示すように、破断縁１１Ａに研削シロ１６（図においてクロスハッチングで表示）を残す形状に加工されている。この破断プレート１１は、研削工程において、研削シロ１６を研削し、この部分を除去して正確な形状に製品に加工される。図１０の破断プレート１１は、外周縁と内周縁の両方を破断縁１１Ａとして研削シロ１６を設けている。破断プレート１１の研削シロ１６は、その幅を例えば１ｍｍ以上であって２０ｍｍ以下、好ましくは１．５ｍｍ以上であって１０ｍｍ以下、さらに好ましくは２ｍｍ以上であって８ｍｍ以下、最適には約２ｍｍ〜３ｍｍとする。研削シロ１６の幅を広くして、破断縁１１Ａの亀裂や内部に残存する応力歪みをより確実に除去できる。ただ、研削シロ１６を広くすると研削工程に時間がかかって、研削コストが高くなり、また繊維強化プラスチック板１０の廃棄面積が大きくなって製品コストが高くなる。したがって、研削シロ１６は、研削コストや製品コストを考慮して前述の範囲で最適な幅に設定される。さらに、研削シロ１６は、繊維強化プラスチック板１０の厚さをも考慮して最適値に設定して、研削コストと製品コストを削減できる。それは、薄い繊維強化プラスチック板は、厚いものに比較して亀裂が発生する領域が狭くなるので、薄い破断プレート１１の研削シロ１６を厚いものよりも狭くできるからである。たとえば、厚さを０．１ｍｍ〜１ｍｍとする破断プレート１１は、研削シロ１６の幅を約２ｍｍとし、厚さを２ｍｍとする破断プレート１１は、研削シロ１６の幅を約３ｍｍとして、破断縁１１Ａの亀裂や応力歪みを除去することができる。
【００５１】
研削工程において、破断プレート１１の研削シロ１６は、研磨紙で研削して除去し、あるいは砥石で研削して除去する。研磨紙や研磨砥石には、１００メッシュ〜２０００メッシュのものを使用して、研削シロ１６を除去することができる。また、研削工程は、最初に粗い研磨紙や研磨砥石で研削し、その後に小さい粒度の研磨紙や研磨砥石で研削して、研削シロ１６をより好ましい状態で研削できる。また、研削シロ１６をＮＣ加工機で研削することで、極めて正確な形状の製品に能率よく加工できる。
【００５２】
破断プレート１１は、研削シロ１６を研削して製品として完成される。破断プレート１１は、研削シロ１６を研削して除去した後、さらに、研削縁である切断縁１１Ｂに沿ってプラスチックを塗布して切断縁１１Ｂを保護することができる。切断縁１１Ｂに塗布されるプラスチックは、未硬化な状態で液状ないしペースト状のプラスチック製の接着剤、たとえばシアノアクリレート系の接着剤である瞬間接着剤や、エポキシ樹脂系接着剤、ウレタン樹脂系接着剤などが使用できる。また、熱可塑性樹脂を加熱溶融させる状態で塗布することもできる。切断縁１１Ｂに塗布されるプラスチックは、研削シロ１６が研削された切断縁１１Ｂに接着されて、衝撃による切断縁１１Ｂの割れ等をより効果的に阻止する。
【符号の説明】
【００５３】
１…受け台                        １Ａ…弾性シート
２…裁断面
３…抜き型                        ３Ａ…くさび部
４…刃先                          ４Ａ…垂直面
４Ｂ…傾斜面
５…刃物駆動機構
６…上下台
７…シリンダ
１０…繊維強化プラスチック板
１１…破断プレート                １１Ａ…破断縁
１１Ｂ…切断縁
１２…貫通孔
１３…廃棄部
１４…割れ目
１５…高強度繊維
１６…研削シロ
９０…被破断シート
９３…抜き型
９４…刃先
【図１】
2014168821.tif 000003
【図２】
2014168821.tif 000004
【図３】
2014168821.tif 000005
【図４】
2014168821.tif 000006
【図５】
2014168821.tif 000007
【図６】
2014168821.tif 000008
【図７】
2014168821.tif 000009
【図８】
2014168821.tif 000010
【図９】
2014168821.tif 000011
【図１０】
2014168821.tif 000012
【図１１】
2014168821.tif 000013